"巻きタバコの巻き紙の内面またはタバコと接触する面上に全体的または部分的にコーティングを塗布し、該コーティングを紙の空気透過率を減少する組成物から構成した自己消火巻きタバコ用の巻き紙の製造方法において、a水に溶解されたアラビアゴムまたはアカシアゴムを主成分とする組成物を製造し、bゴム溶液の粘性および紙の空気透過率減少特性について影響を及ぼすことのない充填剤を前記組成物に添加し、該充填剤を水酸化アルミニウム、水酸化マグネシウムおよび硫酸カルシウムからなるグループから選択させ、c印刷技術を使用して予め定めた量で前記組成物を選択された表面上に堆積させることを特徴とする自己消火巻きタバコ用の巻き紙の製造方法。水溶液中のアラビアゴムまたはアカシアゴムの濃度を0.15重量ないし60重量、好ましくは0.5重量ないし55重量、より好ましくは0.65重量ないし50重量にしたことを特徴とする請求項1に記載の自己消火巻きタバコ用の巻き紙の製造方法。水溶液に添加される充填剤の量を0.25重量ないし50重量、好ましくは2重量ないし40重量、より好ましくは3重量ないし35重量にしたことを特徴とする請求項1に記載の自己消火巻きタバコ用の巻き紙の製造方法。巻き紙上に予め製造させた水溶液の塗布をシルクスクリーン印刷、フレキソ印刷、写真凸版印刷またはオフセット印刷技術を使用することによって連続的または帯片状に実施させ、帯片状が好ましいことを特徴とする請求項1に記載の自己消火巻きタバコ用の巻き紙の製造方法。巻き紙上に堆積される水溶液の量が重量で0.5g/m2から10g/m2、好ましくは1.5g/m2から9g/m2、そしてより好ましくは2g/m2から7g/m2であることを特徴とする請求項1または4に記載の自己消火巻きタバコ用の巻き紙の製造方法。本発明によれば、自己消火巻きタバコ用の巻き紙を製造することができる方法は以下に説明するように複数の工程から成っている。この方法の第1の工程は、タバコと接触する巻き紙の面上に、全体的にまたは部分的に塗布させたコーティングとして使用される組成物を製造することにある。該組成物は0.15重量ないし60重量、好ましくは0.5重量ないし55重量の、より好ましくは、0.65重量ないし50重量の濃度で予め定めた量のアラビアゴム又はアカシアゴムを水中に溶解することによって得られる。実際には組成物中のアラビアゴム又はアカシアゴムの好適な濃度は約15重量ないし30重量である。この組成物が防火添加剤を包含する場合に、その添加剤は本発明の方法の第2工程においてその性質に依存する特別な量で添加される。それゆえ、添加剤の適宜な量は約10重量の水酸化アルミニウムであり、組成物の残部100を達成するまで水からなっている。しかしながら、その粘性に過剰に影響を及ぼすことなしにアラビアゴム又はアカシアゴムと有益に結合され得る他の生成物が存在する。これはそれらの防火特性および紙の空気透過率特性を減じるような能力のため、巻きタバコの自己消火特性の増加を有する。とくに、これらの好適な生成物は、0.25重量ないし50重量、好ましくは2重量ないし40重量、最も好ましくは3重量ないし35重量の濃度における水酸化マグネシウムまたは硫酸カルシウムから構成することができる。巻きタバコの巻き紙に塗布されることができる所望の組成物またはインクが製造されると、その組成物又はインクは巻き紙の内面上に一部分の区域だけまたはその全表面にわたって均一に塗布される。本発明によれば、インクとして使用可能な組成物は巻きタバコの巻き紙にインクを正しく転写するために構成された転写ローラを使用して連続的または帯片状にフレキソ印刷により巻き紙上に堆積されるのが好適であるけれども、シルクスクリーン印刷、フレキソ印刷、写真凸版印刷またはオフセット印刷のごとき技術によって巻きタバコの巻き紙上に堆積され得る。本発明によれば、このインクは0.5g/m2乃至10g/m2、好ましくは1.5g/m2乃至9g/m2、より好ましくは2g/m2乃至7g/m2の濃度において巻き紙上に堆積させることができる。使用される巻き紙のベース材料の固有の特性、巻き紙に塗布される材料の性質および堆積される実際の量のごとき、上述した技術を適用することによって得られる自己消火巻き紙の特徴に決定的に影響を及ぼす特別な要因が存在する。本発明の方法によって巻き紙を印刷するときに考慮されるべき非常に重要なパラメータはインクの粘性である。写真凸版印刷およびフレキソ印刷において、接触スクリーンにインクを転写するのが妨害される粘性限界が存在する。そのうえ、高いインクの粘性は鮮明度の損失および少ない引き伸ばしを生じる。それゆえ、紙の空気透過率を減少する作用、その点火傾向および巻きタバコの味に関する影響に加えて、結合剤を選択するとき、粘性の対応する限界を考慮されねばならない。溶液の固体含有量とその粘性との間には直接的な関係があるので、粘性限界はインク中の固体に対する限界、即ち紙に塗布される材料の量の限界として解釈されている。本発明に適する材料はアラビアゴム又はアカシアゴムであるが、スターチ、ガールゴム、アルギン酸ナトリウム、ヒドロキシプロピルメチルセルロース、メチルセルロースおよびカルボキシメチルセルロースナトリウムからなるグループから選択した材料を使用することもできる。比較のために、ニトロセルロースが焼成カオリンと結合された可塑剤としてトリアセチンにより評価された。インク塗布装置はインクを異なる濃度で塗布するロッドの使用を含んでいる。これらのロッドは巻き紙のワイヤ側、すなわち、巻き紙製造時に製紙機のワイヤと接触する紙の面にインクを塗布する。その面は巻きタバコが製造されるときタバコと接触する面である。インクを塗布する前後の紙の空気透過率を測定することによって巻き紙上に上述したインクの塗布結果を示す表を以下に示してある。一般的なタバコで製造された巻きタバコの自由燃焼および10枚の実験用巻き紙灰なしフィルタ紙、ラパペレラデベソ、438、15cm直径と接触するそれらの巻きタバコの燃焼が測定された。結果は以下の通りである。表製品濃度塗布される初期最終巻き巻き紙液量gm2透過率透過率タバコ上のCUCUの自由巻きな燃焼タバコの燃焼参考1:ニトロ1073311はいはいセルロース焼成カオリン30アンシレックス、エンゲルハート参考2:327323はいはいニトロセルローススターチ4113528はいはいパーヘクタミルP255,アヴェベガールゴム2113222はいはいメイプロフィルム100、メイホールスターチ3.5113527はいはいアルギン酸0.5ナトリウムパーヘクタミルP255,アヴェベサシアルギンS60,SKWバイオシステムヒドロキシプロ1113214はいはいピルメチルセルロースメソファス65HPM450,ICIヒドロキシプロ211339はいはいピルメチルセルロースメソファス65HPM450,ICI2113214はいはいカルボキシメチルセルロースナトリウムフィンフィックス1500,ノビアント67310はいいいえカルボキシメチルセルロースナトリウムワーロセルMW50,フォルフワールスローデ非常に高い粘性10113522はいはいカルボキシメチルセルロースナトリウムブラノース7ULC,ハーキュルズ非常に高い粘性1511358いいえいいえカルボキシメチルセルロースナトリウムブラノース7ULC,ハーキュルズ非常に高い粘性7.5113414はいはいカルボキシメチル7.5セルロースナトリウムブラノース7ULC,ハーキュルズ水酸化アルミニウムマーティフィンOL107,マーティンスヴェルク高い粘性1011356はいいいえカルボキシメチル10セルロースナトリウムブラノース7ULC,ハーキュルズ水酸化アルミニウムマーティフィンOL107,マーティンスヴェルク高い粘性1511324はいいいえカルボキシメチル10セルロースナトリウムブラノース7ULC,ハーキュルズ水酸化アルミニウムマーティフィンOL107,マーティンスヴェルク高い粘性10113511はいいいえカルボキシメチル10セルロースナトリウムブラノース7ULC,ハーキュルズ水酸化マグネシウム高い粘性10115414はいはいカルボキシメチル10セルロースナトリウムブラノース7ULC,ハーキュルズ水酸化マグネシウム高い粘性メチルセルロース2113711はいはいメトセルA15,FG,ダウケミカル社メチルセルロース3.711317はいはいメトセルA15,FG,ダウケミカル社メチルセルロース3.720322はいはいメトセルA15,FG,ダウケミカル社メチルセルロース3.77324はいはい水酸化アルミニ3.7ウムメトセルA15,FG,ダウケミカル社マーティフィンOL107,マーティンスヴェルクメチルセルロース3.711324はいはい水酸化アルミニ3.7ウムメトセルA15,FG,ダウケミカル社マーティフィンOL107,マーティンスヴェルクメチルセルロース3.720332はいはい水酸化アルミニ3.7ウムメトセルA15,FG,ダウケミカル社マーティフィンOL107,マーティンスヴェルクアカシアゴム25.5113811いいえいいえスプレイゴムGDアカシアゴム25.5115422はいいいえスプレイゴムGDアカシアゴム2011546いいえいいえスプレイゴムGD10水酸化アルミニウムマーティフィンOL107,マーティンスヴェルク上述したように、高いまたは非常に高い粘性を有するインクは実用的な理由により添加剤の使用を減じる。同様に、表を注意して観察すると、巻きタバコの巻き紙に塗布される材料の種類およびその濃度の両者が巻きタバコの自己消化特性に最大の影響を有するパラメータである。例えば、カルボキシメチルセルロース、メチルセルロースまたはアカシアゴムのごときポリマーは通常、それらの塗布が容易でかつ巻きタバコの味についてそれらの作用が少ないため、巻きタバコの巻き紙、タバコの葉および巻き紙用の結合剤として巻きタバコの紙およびタバコ産業において使用されている。アラビアゴム又はアカシアゴムの特別な場合において、水酸化アルミニウムとの混合物は自由な燃焼環境下においても同様に紙の空気透過率の減少および燃焼傾向の減少についてその両方を高める。室温でナンバー4フォードカップにおいて測定された20重量のアカシアゴムおよび10重量の水酸化アルミニウムwt/wtから作られた水溶液の粘性は40から60秒までの範囲である。これよりも先行する記載において、種々の組成物における種々のパーセンテージの値は各組成物の総重量に対する重量パーセンテージを表している。上述した実施例においては本発明の特許請求の範囲から逸脱することなく、本発明の範囲内において多数の変形および変更をもたらすことができる。"